(57)【要約】【課題】  本発明は、方向性、ラインに優れたパター用ゴルフシャフトを提供することを目的とする。【解決手段】  複数の繊維強化樹脂層からなるパター用ゴルフシャフトであって、前記ゴルフシャフトは、少なくとも１層以上のアングル層及びストレート層の繊維強化樹脂層を有し、前記アングル層及び／又はストレート層の少なくとも１層が、ピッチ系炭素繊維強化樹脂層からなり、引張弾性率620GPa以上の高弾性繊維強化樹脂層を含むものである、パター用ゴルフシャフト。【選択図】  図１
2012192074.tif 000002
【特許請求の範囲】
【請求項１】
複数の繊維強化樹脂層からなるパター用ゴルフシャフトであって、
前記ゴルフシャフトは、少なくとも１層以上のアングル層及びストレート層の繊維強化樹脂層を有し、
前記アングル層及び／又はストレート層の少なくとも１層が、ピッチ系炭素繊維強化樹脂層からなり、引張弾性率620GPa以上の高弾性繊維強化樹脂層を含むものである、
パター用ゴルフシャフト。
【請求項２】
高弾性繊維強化樹脂層を、繊維強化樹脂層を積層したゴルフシャフトの最外層側から数え、積層総数の１／２以内に配置し、高弾性繊維強化樹脂層の外側にPAN系炭素繊維からなるストレート層を配置した、請求項１記載のパター用ゴルフシャフト。
【請求項３】
ゴルフシャフトの全長の５０〜７０％に中間部補強層を配置し、該中間部補強層は細径側端部から４0mm以上、太径側端部から200mm以上離れて配置されている、請求項１又は２記載のパター用ゴルフシャフト。
【発明の詳細な説明】
【技術分野】
【０００１】
本発明は、強化繊維樹脂層からなるパター用ゴルフシャフトに関する。
【背景技術】
【０００２】
ゴルフにおけるパッティングは、「ライン」と言われる方向性と「タッチ」と言われる強弱の力加減に支配され、それらによってボールがカップに入るか否かが決まる。一般に上級者になればなるほど、ラインに関しては習熟しており、タッチの良し悪しによってパッティングの巧稚が決まる。
【０００３】
物理的側面から考えた場合、ボールや芝などの外因を除き、タッチは、ヘッド速度・ヘッド質量・ヘッド反発係数の３変数によって決まる。同一のパターを使うと仮定すると、タッチはヘッド速度のみによって決まる。
【０００４】
前記物理的側面を考慮した技術として、例えば特開２００３−１９０３４３号（特許文献１）がある。これはボールへの順回転（転がり方向への回転、トップスピン）を与えるためにシャフトのしなり方に着目した技術である。通常、パターで打ち出されたボールは、地面からわずかに浮いた状態でかつ逆回転（転がりと逆方向の回転、バックスピン）で打ち出される。その後、地面に着地した地点から芝との摩擦により徐々に逆回転を減らしながら芝の上を滑るように進み、やがて回転のない局面を向かえ、順回転の局面に入ることで転がりが生まれる。この局面が変化する過程で、ランダムな芝の影響によって方向性が失われていく。本従来技術によれば、最初からボールに順回転が与えられているため（あるいは逆回転の量が少ないため）、方向性すなわちラインに優れたパターシャフトを提供できるというものである。
【先行技術文献】
【特許文献】
【０００５】
【特許文献１】特開２００３−１９０３４３号公報
【発明の概要】
【発明が解決しようとする課題】
【０００６】
しかしながら、人間のスイングでは微妙なヘッド速度をコントロールすることが非常に困難である。この微妙なヘッド速度のコントロールこそが、「タッチの良し悪しはプレイヤーのフィーリングによって決まる」、「パターは感覚の世界」等と言われる所以である。従来、ゴルフにおけるパッティングは、物理的側面のみを考慮されており、フィーリングという感覚的側面は充分、考慮されていないのが現状である。特許文献１では「タッチ」に関する感覚的側面における課題の解決には至っていない。上述のようにパッティングの巧稚はタッチによって決まるため、タッチの向上はゴルファーにとって必要不可欠なものとなる。本発明では、タッチに関する感覚的側面をシャフト技術から考慮し、タッチを向上させやすい、すなわちタッチに関するフィードバック情報をより的確に得ることができるパター用ゴルフシャフトを提供することにある。
【課題を解決するための手段】
【０００７】
本発明者らは、上記課題に鑑み鋭意検討を行った結果、ゴルフシャフトの材料として、高弾性材料を用いることにより、タッチに関するフィードバック情報をより的確に得ることができるパター用ゴルフシャフトを提供することが可能となることを見出し、本発明を完成させた。
すなわち本発明は、以下の通りである。
（１）複数の繊維強化樹脂層からなるパター用ゴルフシャフトであって、
前記ゴルフシャフトは、少なくとも１層以上のアングル層及びストレート層の繊維強化樹脂層を有し、
前記アングル層及び／又はストレート層の少なくとも１層が、ピッチ系炭素繊維強化樹脂層からなり、引張弾性率620GPa以上の高弾性繊維強化樹脂層を含むものである、
パター用ゴルフシャフト。
【０００８】
（２）高弾性繊維強化樹脂層を、繊維強化樹脂層を積層したゴルフシャフトの最外層側から数え、積層総数の１／２以内に配置し、高弾性繊維強化樹脂層の外側にPAN系炭素繊維からなるストレート層を配置した上記（１）のパター用ゴルフシャフト。
（３）ゴルフシャフトの全長の５０〜７０％に中間部補強層を配置し、
該中間部補強層は細径側端部から４0mm以上、太径側端部から200mm以上離れて配置されている、（１）または（２）のパター用ゴルフシャフト。
【発明の効果】
【０００９】
本発明のパター用ゴルフシャフトによれば、タッチに関するフィードバック情報をより的確に得ることができる。
【図面の簡単な説明】
【００１０】
【図１】本発明の実施例１、２、５を示した概略説明図である。
【図２】本発明の実施例３を示した概略説明図である。
【図３】本発明の実施例４を示した概略説明図である。
【図４】本発明の実施例６を示した概略説明図である。
【図５】本発明の実施例７を示した概略説明図である。
【発明を実施するための形態】
【００１１】
本発明は、複数の繊維強化樹脂層からなるパター用ゴルフシャフトであって、
前記ゴルフシャフトは、少なくとも１層以上のアングル層及びストレート層の繊維強化樹脂層を有し、
前記アングル層及び／又はストレート層の少なくとも１層が、ピッチ系炭素繊維強化樹脂層からなり、引張弾性率620GPa以上の高弾性繊維強化樹脂層を含むものである、
パター用ゴルフシャフト、である。
【００１２】
本発明のパター用ゴルフシャフトは、繊維を一方向に引き揃えてなるシート状の強化繊維に樹脂を含浸させた繊維強化樹脂層を、マンドレルに複数回巻きつけて、これを加熱、成形するシートラッピング法により製造される。製造に際して使用される繊維強化樹脂層として、ピッチ系炭素繊維強化樹脂層からなる引張弾性率620GPa以上の高弾性繊維強化樹脂層を含むことが本発明の特徴である。
【００１３】
本発明において、繊維強化樹脂層に使用される繊維としては、ガラス繊維、炭素繊維、アラミド繊維、炭化ケイ素繊維、アルミナ繊維、スチール繊維などを使用し得る。特にポリアクリロニトリル系の炭素繊維は、機械的特性において優れた特性を有する繊維強化プラスチック層になることから、最も好適である。なお強化繊維は、単一種類のものを使用しても、或いは２種類以上のものを併用してもよい。
【００１４】
繊維強化樹脂層に使用されるマトリックス樹脂としては、特に限定されないが、通常エポキシ樹脂が用いられる。エポキシ樹脂としては、例えばビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、グリシジルアミン型エポキシ樹脂、イソシアネート変性エポキシ樹脂、脂環式エポキシ樹脂などを使用し得る。これらのエポキシ樹脂は、液状のものから固体状のものまで使用できる。更に、単一種類のエポキシ樹脂又は２種類以上のエポキシ樹脂をブレンドして使用することもできる。又エポキシ樹脂には、硬化剤を配合して用いることが多い。
繊維強化樹脂層の繊維目付、樹脂含有率等は特に限定しないが、各層の必要な厚み、巻き径から適宜選択できる。
【００１５】
本発明において、アングル層とは、強化繊維がシャフトの長手方向に対して＋θ、−θとなるように貼り併せた繊維強化樹脂層であり（但し、θは２０°よりも大きい）、ストレート層とは、強化繊維がシャフトの長手方向に対して±２０゜以下に配向した繊維強化樹脂層である。
上述の繊維強化樹脂層としては、例えば、表１に示す「ポリアクリロニトリル（PAN）系プリプレグ（三菱レイヨン社製）」が使用できる。
【００１６】
【表１】
2012192074.tif 000003
【００１７】
次に本発明において、高弾性繊維強化樹脂層とは、強化繊維としてピッチ系炭素繊維を使用し、引張弾性率620GPa以上である繊維強化樹脂層をいう。この樹脂層をパター用ゴルフシャフトの構成部材とすることで、タッチに関するフィードバック情報をより的確に得ることができるができる。このような高弾性繊維強化樹脂層としては、例えば、表２に示す「ピッチ系プリプレグ（日本グラファイトファイバー社製）」が使用できる。
【００１８】
【表２】
2012192074.tif 000004
【００１９】
また、本発明のパター用ゴルフシャフトでは、上記の高弾性繊維強化樹脂層を、繊維強化樹脂層を積層したゴルフシャフトの最外層側から数え、積層総数の１／２以内に配置し、高弾性繊維強化樹脂層の外側にPAN系炭素繊維からなるストレート層を配置することが好ましい。このような配置とすることで、タッチに関するフィードバック情報をより的確に得ることができる。
さらに、重量調整を目的として、ゴルフシャフトの全長の５０〜７０％に中間部補強層を配置し、該中間部補強層は細径側端部から４0mm以上、太径側端部から200mm以上離れて配置されていることが好ましい。５０％以下の場合は重心が大きく動いてしまうため好ましくないうえに、重量への貢献度も小さく、７０％以上の場合は、細径側端部からの４０ｍｍの間隔と太径側端部からの２００ｍｍの間隔を十分に確保できないためである。中間部補強層８の細径側端部の間隔が４０ｍｍ以上確保できない場合は、パターヘッドへのシャフト差込が困難になる。太径側端部の間隔が２００ｍｍ以上確保できない場合は、グリップ部が太くなりすぎパッティング時に違和感を生じるようになる。
上記のようなパター用ゴルフシャフトの外形等は、細径側端部内径３．０ｍｍ以上、太径側端部内径10.5ｍｍ以上、細径側端部外径９．４mm以下、太径側端部外径は15.5mm以下、シャフト総重量１１０ｇ以上、平均密度０．１２ｇ/mm以上であることが好ましい。
【実施例】
【００２０】
シャフトはマンドレル１と呼ばれる鉄芯に、順次プリプレグを巻きつけ、加熱硬化後にマンドレル１を引き抜くことによって得られる。
マンドレル１は、全長1500mmであって、細径側の０〜50mmは直径３．０mmの細径側端部ストレート部、50〜750mmは１０．７１／１０００のテーパー部、750〜1500mmは直径１０．５ｍｍの太径側ストレート部を有する。なお、シャフトの巻き始めはテーパー部からとした。以下、シャフトの実施例を示す。
＜実施例１＞
【００２１】
図１は本発明の実施例１における積層構成を示した模式図である。マンドレル１に、±４５°に形成され張り合わせされたPAN系炭素繊維からなるアングル層２として、プリプレグHを用い、その外側に高弾性繊維強化樹脂層３（プリプレグSA）、さらにその外側にプリプレグHからなるストレート層４及び５を順次巻きつけた。本シャフトは、全長９１５mm、重量120ｇ、細径側端部外径９．４ｍｍ、細径側端部内径３．０ｍｍ、太径側端部外径１５．５ｍｍ、太径側端部内径１０．５ｍｍであった。
＜実施例２＞
【００２２】
実施例２では、高弾性繊維強化樹脂層３としてプリプレグSAを使用した以外は実施例１と同様にシャフトを製造した（図１参照）。本シャフトは、全長９１５mm、重量120ｇ、細径側端部外径９．４ｍｍ、細径側端部内径３．０ｍｍ、太径側端部外径１５．５ｍｍ、太径側端部内径１０．５ｍｍであった。
＜実施例３＞
【００２３】
実施例３では、アングル層７の全長に渡って高弾性繊維強化樹脂層を使用した（図２参照）。使用した高弾性繊維強化樹脂層は、プリプレグSAである。本シャフトは、全長９１５mm、重量１１０ｇ、細径側端部外径９．１ｍｍ、細径側端部内径３．０ｍｍ、太径側端部外径１５．０ｍｍ、太径側端部内径１０．５ｍｍであった。
＜実施例４＞
【００２４】
実施例４では、ストレート層３とアングル層７の全長に渡って高弾性繊維強化樹脂層を使用した（図３参照）。使用した高弾性繊維強化樹脂層は、プリプレグSAである。本シャフトは、全長９１５mm、重量１１０ｇ、細径側端部外径９．１ｍｍ、細径側端部内径３．０ｍｍ、太径側端部外径１５．０ｍｍ、太径側端部内径１０．５ｍｍであった。
＜実施例５＞
【００２５】
実施例５では、実施例１における高弾性繊維強化樹脂層３にプリプレグSCを使用した（図１参照）。本シャフトは、全長９１５mm、重量120ｇ、細径側端部外径９．４ｍｍ、細径側端部内径３．０ｍｍ、太径側端部外径１５．５ｍｍ、太径側端部内径１０．５ｍｍであった。
＜実施例６＞
【００２６】
実施例６では、実施例１における高弾性繊維強化樹脂層３の内層にプリプレグHからなるストレート層４を形成したものである（図４参照）。本構成は高弾性繊維強化樹脂層３を外側から数えて３番目に配置した。その外側にはPAN系炭素繊維層からなるストレート層５、６を２枚配置した。このように高弾性繊維強化樹脂層３をなるべく外側に、より具体的には積層総数の１／２よりも外側に配置した。本シャフトは、全長９１５mm、重量120ｇ、細径側端部外径９．４ｍｍ、細径側端部内径３．０ｍｍ、太径側端部外径１５．５ｍｍ、太径側端部内径１０．５ｍｍであった。
＜実施例７＞
【００２７】
実施例７では、実施例１の構成に全長620ｍｍの中間部補強層８を供えたものである（図５参照）。中間部補強層８は細径側端部から４０ｍｍ離れており、かつ太径側端部から２００ｍｍ離れて配置した。本シャフトは、全長９１５mm、重量１３０ｇ、細径側端部外径９．１ｍｍ、細径側端部内径３．０ｍｍ、太径側端部外径１５．０ｍｍ、太径側端部内径１０．５ｍｍであった。
【００２８】
＜シャフトの試験方法＞
シャフトの試験に際し、プレイヤーのパッティングスキルの向上という側面を考える。一般にパッティングスキルの向上には、「プレイヤーに適切なフィードバックがあることが重要」と言われている。パッティングにおけるフィードバックには大きく分けて２種類ある。第一に打球の視認、第二打った感覚である。第二の打った感覚にはヘッドの素材や形状、ボールの材質、打球音が関係しているが、シャフトも大きく寄与している。すなわちシャフトの役割である手に伝わる感触が大きく影響する。
【００２９】
[実験方法]
・被検者は７名であった（HC１０−３０の一般的なアマチュアゴルファー）。
・使用するシャフトは、実施例１〜７で作成したシャフトである。比較実験として、比較例１ではスチールシャフト、比較例２では通常用いられるプリプレグHのみを用いた。比較例３は、実施例２において、高弾性繊維強化樹脂層の層にプリプレグYを用いた。
・３ｍ先に設置された仮想のカップを狙い、各シャフトとも５球ずつ試技を行った。
・パターヘッドはTitlist社製ScottyCamelon California、ボールは同社製ProV1を使用した。
・試技の前には３ｍのタッチ感覚を養うため、十分に練習を行った。
・試技中は、手に伝わる感触だけでタッチの強弱を判断できるように、打撃後のボールを見えないようにした。
・被検者は、試技ごとにそのタッチの強弱を下記の基準で評価し、「同」、「強」、「弱」の正答率によって、シャフトの評価を行った。
１．カップを中心に±１５ｃｍ以内に収まったと判断した場合に「同」
２．１５ｃｍ以上と判断した場合に「強」
３．−１５ｃｍ以下と判断した場合に「弱」
なお、４５ｃｍ以上、−４５ｃｍ以下の大きく外した試行はミスショットとして再度試技を行うこととした。この場合は、大きく外しているので必ず正答できるためである。
尚、グリーンの速さはプロゴルファーの試合の中でも最も速い部類に属する１４ｆｔであった（一般のゴルフ場は８ｆｔ程度）。
【００３０】
【表３】
2012192074.tif 000005
【００３１】
上記結果に基づいて、各実施例と各比較例の平均値を用いてウィルコクソンの符合付き順位和検定を実施した。実施例１〜７では比較例１〜３と比較して有意確率５％以内で有意差があった。
また、すべての実施例において平均正答率が５０％を超えた。
以上のように、すべての実施例において、ボールの強弱に関する微妙な感覚、すなわちタッチのフィードバックの向上が見られた。
実施例５では、実施例１と比較して弾性率の高い高弾性繊維強化樹脂層を使用している。実施例５の方が実施例１と比較し、よりタッチが明確になる傾向があることから、高弾性繊維強化樹脂層としては、引張弾性率が620GPa以上のものであれば効果が認められ、より好ましくは780GPa以上であることが分かる。
【００３２】
実施例６では、実施例１における高弾性繊維強化樹脂層３の内層にプリプレグHからなるストレート層４を形成したものである。このため、高弾性繊維強化樹脂層がよりグリップに近い外側に存在することになり、実施例１と比較しても有意にタッチの向上が認められた（P<０．０５）。さらに、高弾性繊維強化樹脂層３は、半径の小さい内層には巻きにくく皺などの問題が発生する虞があるが、実施例６の構成を採用したことで皺などの問題も同時に解決できた。
実施例７では、実施例１の構成に全長620ｍｍの中間部補強層８を供えたものである。中間部補強層８は細径側端部から４０ｍｍ離れており、かつ太径側端部から２００ｍｍ離れて配置した。
上述のような実施例７の構成を用いた場合、全長915mm以下、重量１１０ｇ以上（シャフトの密度が０．１２ｇ/mm以上）の高重量シャフトにおいて効果を発揮する。一般に高重量のシャフトになると径が太くならざるを得ないが、本構成を採用することによって細径側と太径側の外径を一定に維持しつつ、高重量化することに成功した。
【符号の説明】
【００３３】
１  マンドレル  
２  アングル層  
３  高弾性繊維強化樹脂層
４  ストレート層
５  ストレート層
６  ストレート層
７  アングル層
８  中間部補強層
【図１】
2012192074.tif 000006
【図２】
2012192074.tif 000007
【図３】
2012192074.tif 000008
【図４】
2012192074.tif 000009
【図５】
2012192074.tif 000010